(57)【要約】【課題】  長期の使用にも耐えうる耐熱安定性の高い電子写真装置用摺動部材、及びこれを用いた安定的なフィルム管状体（ベルト管状体）の走行を実現する画像定着装置を提供することである。【解決手段】  表面に凹凸を有し、当接される面との間に潤滑剤を介在させる電子写真装置用摺動部材であって、少なくとも表面の摺動方向の十点平均粗さＲｚが、摺動方向と垂直方向の十点平均粗さ表面粗さＲｚよりも大きいことを特徴とする電子写真装置用摺動部材である。【選択図】    なし【特許請求の範囲】
【請求項１】
表面に凹凸を有し、当接される面との間に潤滑剤を介在させる電子写真装置用摺動部材であって、少なくとも表面の摺動方向の十点平均粗さＲｚが、摺動方向と垂直方向の十点平均粗さ表面粗さＲｚよりも大きいことを特徴とする電子写真装置用摺動部材。
【請求項２】
表面に凹凸を有し、当接される面との間に潤滑剤を介在させる電子写真装置用摺動部材であって、少なくとも表面の摺動方向の凹凸の平均間隔Ｓｍが、摺動方向と垂直方向の凹凸の平均間隔Ｓｍよりも小さいことを特徴とする電子写真装置用摺動部材。
【請求項３】
前記表面の摺動方向の十点平均粗さＲｚが、１０．０〜３５．０μｍの範囲であることを特徴とする請求項１に記載の電子写真装置用摺動部材。
【請求項４】
前記表面の摺動方向の凹凸の平均間隔Ｓｍが、２００．０〜８００．０μｍの範囲であることを特徴とする請求項２記載の電子写真装置用摺動部材。
【請求項５】
前記表面の凹凸が、連続性を有する溝形状であることを特徴とする請求項１〜４のいずれかに記載の電子写真装置用摺動部材。
【請求項６】
前記連続性を有する溝形状が、当接させる面における摺動方向と平行方向の中心線に対し対称となる形状であることを特徴とする請求項５記載の電子写真装置用摺動部材。
【請求項７】
前記連続性を有する溝形状が、摺動方向に対して所定間隔を有すると共に、当接させる面における摺動方向と平行方向の端部から中心線にかけて摺動方向に向うように直線状に傾斜して設けられていることを特徴とする請求項５または６に記載の電子写真装置用摺動部材。
【請求項８】
前記傾斜の角度が、摺動方向と平行方向に対して４５〜８５°の範囲であることを特徴とする請求項７に記載の電子写真装置用摺動部材。
【請求項９】
少なくとも１つ以上の駆動部材と、該駆動部材に従動回転可能に外接されるベルト管状体と、押圧部材とを有し、前記ベルト管状体が押圧部材により駆動部材表面に押圧されることによりニップ部が形成され、該ニップ部に未定着トナー画像を表面に保持する記録媒体を通過させることにより、前記未定着画像を記録媒体に定着させる定着装置であって、
前記押圧部材の少なくとも前記ベルト管状体との当接面側に、請求項１〜８のいずれかに記載の電子写真装置用摺動部材を設けたことを特徴とする定着装置。
【請求項１０】
前記押圧部材の前記ベルト管状体との当接面側が、前記電子写真装置用摺動部材と一体化されていることを特徴とする請求項９に記載の定着装置。
【発明の詳細な説明】
【技術分野】
【０００１】
本発明は、複写機、プリンタ、ファクシミリなどの画像形成装置において未定着画像を加熱加圧定着するのに用いられる定着装置に関し、特に、記録媒体を通過させるニップ部を形成するためにベルト管状体（例えばエンドレスベルトなどの樹脂フィルム管状体）内側から駆動部材側に押圧する押圧部材と当該ベルト管状体との間に介在させる電子写真装置用摺動部材、及びそれを用いた画像定着装置に関する。
【背景技術】
【０００２】
プリンター、複写機、ファクシミリ等における電子写真画像形成では、未定着トナー画像を形成した記録紙（記録媒体）等を画像定着装置（定着装置）に通して加熱加圧することにより、トナー画像を定着させる過程を経ることが必要である。かかる画像定着装置として、耐熱性プラスチック製のフィルム管状体を用いたベルトニップ方式が公知となっている。このベルトニップ方式では、駆動式の定着ロール（駆動部材）にフィルム管状体（ベルト管状体）を外接させ、その外接部位のフィルム管状体部分に対し弾性押圧部材を内接させ、これらの間に摺動シート（電子写真用摺動部材：以下、単に「摺動部材」という場合がある）を設置し、オイルを塗布し、定着ロールと前記フィルム管状体との間にニップ部を形成しており、記録紙が前記ニップ部を通過する間にトナー画像が定着される。
【０００３】
このようなベルトニップ方式において、優れた定着画像や定着性を保証するには、定着ロールと記録紙との間でのスリップ、記録紙とフィルム管状体との間でのスリップを防止することが不可欠である。このため、定着ロールと記録紙との間の摩擦係数をμａ、記録紙とフィルム管状体との摩擦係数をμｂ、フィルム管状体と弾性押圧部材との間での摩擦係数をμｃとすると、少なくとも、μａ＞μｃ、μｂ＞μｃ関係を満たす必要がある。このように摩擦係数μｃを低減するため、従来より、フッ素樹脂を塗布・焼成したガラス繊維シートよりなる被覆層（低摩擦シート）を電子写真用摺動部材として前記弾性押圧部材表面に被覆し、かつその被覆層とフィルム管状体との間に潤滑剤として種々の変性シリコーンオイルを介在させることが提案されている（例えば、特許文献１、２参照）。
【０００４】
このような従来使用されているフッ素樹脂を塗布・焼成したガラス繊維シートよりなる被覆層（低摩擦シート）は、潤滑剤を保持させるために、少なくともフィルム管状体内面との摺動面は多孔質状で構成されている。しかしながら、低摩擦シートとしての摺動面が、多孔質状で構成されているが故に、以下に示す点が十分ではないことがわかってきた。
【０００５】
即ち、長期の使用において、最表層のコーティングされたフッ素樹脂層が磨耗し、補強基材であるガラス繊維シートが剥き出しとなり、この表面がベルト管状体内面を磨耗させてしまう現象が発生し、ベルト管状体の信頼性を損なうことや、磨耗紛の蓄積、ガラス繊維面とベルト内面との直接接触の機械が生じ、フィルム管状体（エンドレスベルト）の内周面と低摩擦シート表面間の摩擦係数が増大し、定着ロールの駆動トルクが大きくなる。その結果、薄肉の定着ロールコアのギア受け部に働く応力が大きくなり、ギアやコアの破損を引き起こす。また、当然のことながら、モーターへの負担も大きくなる。
【特許文献１】特開平１０−２１３９８４号公報
【特許文献２】特開２００１−２４９５５８号公報
【発明の開示】
【発明が解決しようとする課題】
【０００６】
本発明は、上記従来技術の問題点を解決することを目的とする。
すなわち、本発明の目的は、長期の使用にも耐えうる耐熱安定性の高い電子写真装置用摺動部材、及びこれを用いた安定的なフィルム管状体（ベルト管状体）の走行を実現する画像定着装置を提供することにある。
【課題を解決するための手段】
【０００７】
本発明者らは、上記目的を達成すべく、摺動部材の信頼性向上に焦点を向け、この摺動部材を構成するの材料特性に関して鋭意研究を重ねた結果、摺動面を特殊な形状で構成することで、長期の使用における信頼性が向上することを見出し、本発明を完成するに至った。
【０００８】
すなわち本発明は、
＜１＞  表面に凹凸を有し、当接される面との間に潤滑剤を介在させる電子写真装置用摺動部材であって、少なくとも表面の摺動方向の十点平均粗さＲｚが、摺動方向と垂直方向の十点平均粗さ表面粗さＲｚよりも大きいことを特徴とする電子写真装置用摺動部材である。
【０００９】
＜２＞  表面に凹凸を有し、当接される面との間に潤滑剤を介在させる電子写真装置用摺動部材であって、少なくとも表面の摺動方向の凹凸の平均間隔Ｓｍが、摺動方向と垂直方向の凹凸の平均間隔Ｓｍよりも小さいことを特徴とする電子写真装置用摺動部材である。
【００１０】
＜３＞  前記表面の摺動方向の十点平均粗さＲｚが、１０．０〜３５．０μｍの範囲であることを特徴とする＜１＞に記載の電子写真装置用摺動部材である。
【００１１】
＜４＞  前記表面の摺動方向の凹凸の平均間隔Ｓｍが、２００．０〜８００．０μｍの範囲であることを特徴とする＜２＞記載の電子写真装置用摺動部材である。
【００１２】
＜５＞  前記表面の凹凸が、連続性を有する溝形状であることを特徴とする＜１＞〜＜４＞のいずれかに記載の電子写真装置用摺動部材である。
【００１３】
＜６＞  前記連続性を有する溝形状が、当接させる面における摺動方向と平行方向の中心線に対し対称となる形状であることを特徴とする＜５＞記載の電子写真装置用摺動部材である。
【００１４】
＜７＞  前記連続性を有する溝形状が、摺動方向に対して所定間隔を有すると共に、当接させる面における摺動方向と平行方向の端部から中心線にかけて摺動方向に向うように直線状に傾斜して設けられていることを特徴とする＜５＞または＜６＞に記載の電子写真装置用摺動部材である。
【００１５】
＜８＞  前記傾斜の角度が、摺動方向と平行方向に対して４５〜８５°の範囲であることを特徴とする＜７＞に記載の電子写真装置用摺動部材である。
【００１６】
＜９＞  少なくとも１つ以上の駆動部材と、該駆動部材に従動回転可能に外接されるベルト管状体と、押圧部材とを有し、前記ベルト管状体が押圧部材により駆動部材表面に押圧されることによりニップ部が形成され、該ニップ部に未定着トナー画像を表面に保持する記録媒体を通過させることにより、前記未定着画像を記録媒体に定着させる定着装置であって、
前記押圧部材の少なくとも前記ベルト管状体との当接面側に、＜１＞〜＜８＞のいずれかに記載の電子写真装置用摺動部材を設けたことを特徴とする定着装置である。
【００１７】
＜１０＞  前記押圧部材の前記ベルト管状体との当接面側が、前記電子写真装置用摺動部材と一体化されていることを特徴とする＜９＞に記載の定着装置である。
【００１８】
このような本発明の電子写真装置用摺動部材では、その摺動面（ベルト管状体内面との接する面）の幾何学的形状により優れた摺動性を得ると共に、特殊な形状とすることで、潤滑剤の特性を引き出すことが可能となる。
【００１９】
すなわち、潤滑剤の循環経路を確保し潤滑剤の漏れを抑制しつつ、ベルト管状体の回転に伴い潤滑剤に適度な圧力が加えられることによって、押圧部材による極圧部分で、特に、摺動部材の凸部にも潤滑剤が入りやすくなることで、摺動部材とベルト管状体内周面との摩擦低減を図ることができる。このため、長期の使用にも耐えうる摺動部材となる。その結果、この摺動部材が組み込まれた本発明の定着装置においても、経時で安定した画像を得ることができる。
【発明の効果】
【００２０】
本発明によれば、長期の使用にも耐えうる耐熱安定性の高い電子写真装置用摺動部材、及びこれを用いた安定的なフィルム管状体（ベルト管状体）の走行を実現する定着装置を提供することができる。
【発明を実施するための最良の形態】
【００２１】
以下、本発明を詳細に説明する。
以下、本発明の実施の形態を図面を参照して説明する。なお、実質的に同様の機能を有するものには、全図面通して同じ符号を付して説明し、場合によってはその説明を省略することがある。
【００２２】
図１は、本発明の電子写真装置用摺動部材を備える定着装置を示す概略構成図である。
図１に示す定着装置は、駆動式の定着ロール１（駆動部材）に樹脂フィルム管状体２（ベルト管状体）を外接させ、その樹脂フィルム管状体２の定着ロール１との外接部位に対し、支持体３１上に弾性体３２を装着しシート状部材３３（摺動部材）を被せた押圧部材Ａを内接させ、定着ロール１と前記樹脂フィルム状管状体２との間にニップ部ｎを形成しており、記録媒体４が前記ニップ部ｎを通過する間にトナー画像４１が記録媒体４に定着される。また、走行ガイド３５は支持体３１に固定されている。更に、シート状部材３３の摺接面（当接させる面）と樹脂フィルム管状体２（当接される面）との間には潤滑剤が介在している。ベルト走行ガイド３５の両端には、樹脂フィルム管状体２の寄りを規制する鍔（つば）状の部材（図示しない）が設けられている。
【００２３】
定着ロール１及び樹脂フィルム管状体２は、加熱源１１及び２１で所定の温度に加熱され、それぞれ矢印の方向に回転する。シート状部材３３の摺接面と樹脂フィルム管状体２との間には潤滑剤が介在しており、樹脂フィルム管状体２の内面に潤滑剤が供給される。樹脂フィルム管状体２の内面に供給された潤滑剤は連れ回され、前記ニップ部ｎの摺接面側供給される。なお、樹脂フィルム管状体２は、非張架状態で支持されるものであってもよいし、例えば、複数のロールに掛け渡すなどして張架支持されるものであってもよい。
【００２４】
本発明の電子写真装置用摺動部材は、表面に凹凸を有し、少なくとも表面の摺動方向の十点平均粗さＲｚが、摺動方向と垂直方向の十点平均粗さＲｚよりも大きいことが必要である。
本発明の摺動部材は、表面に凹凸を有しているが、この凹凸は摺動中に前記樹脂フィルム管状体２の内面に供給された潤滑剤がニップ部ｎに供給された場合の潤滑剤の循環に大きく影響する。
【００２５】
すなわち、ニップ部ｎに供給された潤滑剤は、摺動と共に押圧されたニップ領域で主にシート状部材３３表面の凹部を通って供給部側から排出部側に移動する。したがって、前記摺動方向のＲｚがこれと垂直方向のＲｚに比べ大きい場合には、摺動方向の凹凸が密となるため潤滑剤はニップ部ｎに留まりやすくなり、シート状部材３３の直接樹脂フィルム管状体２と接する凸部先端にも潤滑剤が入りやすくなる。
【００２６】
逆に、シート状部材３３表面の摺動方向のＲｚがこれと垂直方向のＲｚ以下となる場合には、摺動方向の凹凸が比較的粗となるため、摺動によるオイルの逃げ部がニップ摺動方向に形成され、ニップ部ｎに供給された潤滑剤は摺動と共にニップ部ｎに留まらずすぐにニップ部ｎから排出されてしまい、特に摺擦部材表面の凸部にほとんど潤滑剤が入り難く、既述の如く、徐々にシート状部材３３と樹脂フィルム管状体２との摩擦抵抗が大きくなってしまう。
【００２７】
また、本発明の電子写真装置用摺動部材は、表面に凹凸を有し、少なくとも表面の摺動方向の凹凸の平均間隔Ｓｍが、摺動方向と垂直方向の凹凸の平均間隔Ｓｍよりも小さいことが必要である。
【００２８】
上記Ｓｍは前記シート状部材３３表面の凹凸の間隔を示す指標であり、Ｓｍ値が大きい場合には、凹凸の間隔が広く凹凸は粗の状態となり、逆にＳｍ値が小さい場合には、凹凸の間隔が狭く凹凸は比較的密の状態となる。
したがって、前記Ｒｚに関し説明した内容と同様の理由により、摺動方向のＳｍがその垂直方向のＳｍより小さい本発明の場合には、摺動方向の凹凸が密であるため前記と同様に潤滑剤がニップ部ｎに留まりやすく、凹凸の凸部（特に、樹脂フィルム管状体接触部）にも潤滑剤が入り込みやすい。また、この逆の場合は前述の通りである。
【００２９】
前記シート状部材３３の表面の摺動方向の十点平均粗さＲｚは、１０．０〜３５．０μｍの範囲であることが好ましく、１５〜２５μｍの範囲がより好ましい。Ｒｚが１０μｍに満たないと、前記のような理由で、摺動抵抗の上昇となる場合があり、３５μｍを超えると、凹凸による圧力斑が発生し画質上の欠陥となる場合がある。
【００３０】
また、前記シート状部材３３の表面の摺動方向の凹凸の平均間隔Ｓｍは、２００．０〜８００．０μｍの範囲であることが好ましく、３００〜６００μｍの範囲がより好ましい。Ｓｍが２００μｍに満たない場合、特にＲｚが大きい時には凹凸による圧力斑が発生し画質上の欠陥となる場合があり、８００μｍを超えると、摺動抵抗の上昇となる場合がある。
【００３１】
また、本発明においては、前述のようにシート状部材３３の表面の十点平均粗さＲｚの条件、凹凸の平均間隔Ｓｍの条件は、各々独立の要件として本発明の効果を達成することができるものであるが、上記Ｒｚ、Ｓｍに係る条件は、重複して満たされることがより好ましい。この場合、例えば前記Ｒｚが、２０〜２５μｍの範囲において、前記Ｓｍが４００〜５５０μｍの範囲にあることが特に好ましい。
【００３２】
なお、前記十点平均粗さＲｚ、凹凸の平均間隔Ｓｍは、公知の触針式表面粗さＲａ測定機（例えばサーフコム１４００Ａ、東京精密社製等）を使用して測定することができる。
本発明におけるＲｚ値、Ｓｍ値の測定は、サーフコム１４００Ａを用いて、ＪＩＳ  Ｂ０６０１に準拠し、評価長さＬｎが４ｍｍ、基準長さＬが０．８ｍｍ、カットオフ値が０．８ｍｍからなる測定条件で実施されたものである。なお、これ以外の条件で測定することも可能であるが、上記本発明に係わる測定条件と相関が取れる条件で測定されることが好ましく、測定された値は、本発明に係わる測定条件で評価した値に換算することにより評価される。
【００３３】
本発明の電子写真装置用摺動部材は、前記に規定されるようなＲｚ、Ｓｍを有するものであれば、その具体的な形状・態様については特に限定されないが、前記摺動部材表面の凹凸が、連続性を有する溝形状であることが好ましく、このような連続性を有する溝形状は摺動部材表面の全面に形成されていることがより好ましい。
【００３４】
ここで、上記連続性を有する溝形状とは、シート状部材３３の表面を目視や光学顕微鏡により観察した際に、概ね特定の方向に配向した筋状の凹凸が確認できる状態を意味する。また、前記溝の形状は、断面が凹凸を繰り返すものであるならば、Ｖ溝、Ｕ溝等，如何様な断面形状であってもよい。隣接する筋状の凸部と凸部（あるいは凹部と凹部）との間隔（ピッチ）も特に限定されず、不規則なピッチであってもよいが規則的なピッチであることが好ましい。
【００３５】
シート状部材３３の表面が、このような連続性を有する溝形状を有することにより、前述の摺動部材表面の十点平均粗さＲｚ、凹凸の平均間隔Ｓｍの異方性の付与、及び摺動方向の前記Ｒｚ値、Ｓｍ値の所望の値への制御が容易となる。さらに、このようなシート状部材３３を画像定着装置等に組み込んで用いた場合、シート状部材３３に接して設けられる樹脂フィルム管状体２に対して、シート状部材３３の表面が、その摺動方向において点接触を形成でき、樹脂フィルム管状体２との引っ掛かりも少なくなる。このため、樹脂フィルム管状体２を回転させた際の負荷トルクや騒音を抑制することができる。
【００３６】
また、前記連続性を有する溝形状は、当接される面における摺動方向と平行方向の中心線に対し対称となる形状であることが好ましい。すなわち、例えば前記概ね特定の方向に配向した筋状の凹凸が、上記中心線から両側に同一角度の傾斜で、同一間隔で端部に向かって広がっている形状であることが好ましい。
このようにすることで、摺動時における前記溝形状の主に凹部に基づく潤滑剤の循環が、摺動面内の中心線に対し両側で均一となり、既述の本発明のＲｚ、Ｓｍの条件下でよりベルト状環状体２との摩擦を低減させることができる。
【００３７】
さらに、本発明の摺動部材では、前述のＲｚ、Ｓｍの条件に加えて、前記連続性を有する溝形状が、摺動方向に対して所定間隔を有すると共に、前記連続性を有する溝形状が、当接させる面における摺動方向と平行方向の端部から中心線にかけて摺動方向に向うように直線状に傾斜して設けられていることが好ましい。
【００３８】
すなわち本発明においては、図２の摺動面の正面図に示すように、シート状部材３３の表面に設けられた概ね特定の方向に配向した筋状の凹凸が直線状であり（図面では凸部が直線状に示されている）、摺動方向を図面における矢印とした場合に、前記筋状の凹凸が、、図面の端部（両端）から中心線５０にかけて摺動方向に向かうように一定角度で傾斜して設けられることが好ましい。
【００３９】
なお、前記溝形状の所定の間隔は、１５０〜７００μｍの範囲が好ましく、２５０〜６００μｍの範囲がより好ましい。また、上記所定の間隔は、ほぼ等間隔であることが好ましい。
【００４０】
シート状部材３３の表面の凹凸をこのような形状とすることにより、シート状部材３３と樹脂フィルム環状体２とを摺動させて回転させた際の負荷トルクや騒音を抑制することができるだけでなく、ニップ部ｎにおける潤滑剤を摺動面から漏らすことなく、効率的に凸部に入り込ませることができ、長期にわたって摺動部材とベルト管状体との摩擦低減を達成することができる。
【００４１】
摺動部材の表面が等方的な凹凸粗さからなる場合には、潤滑剤を特定の方向に移動させることが困難であるため、例えば、ベルト管状体と接する部分で潤滑剤が摺動部材の両端に押し出される形で移動し、装置内を汚染してしまう場合があった。
しかしながら、前記のように摺動部材表面に、筋状凹凸粗さ（連続性を有する溝形状）が形成されている場合には、筋状凹凸粗さの筋（溝部分）方向に沿って潤滑剤を移動させることができる。このような特性を利用して潤滑剤を摺動部材の一方の端部に集めて回収できるようにしたり、中央部に集めるようにして摺動部材の両端へ漏れないようにすることにより、潤滑剤による汚染を防止することが可能である。
【００４２】
本発明においては、筋状凹凸粗さの筋を摺動部材の当接させる面における摺動方向と平行方向に対して、前記摺動方向に向かうように直線状に傾斜を成すように形成することで、摺動部材が押圧部材等によりベルト管状体の内周面に押圧された際に、潤滑剤が筋状凹凸粗さの凹部（溝）から凸部へと押出され、押圧部材等と接触する接触点（凸部）に効率的に潤滑剤を供給することができる。
【００４３】
また、この場合、前記凹部が端部から中心線にかけて摺動方向に向かっている、すなわち図２に示すように、摺動方向に向かって「ハ」の字状に筋が設けられているため、前記と同様に接触点（凸部）へと効率的に潤滑剤を供給することができると共に、潤滑剤を摺動部材の中央部側に集めるように移動させることができ、摺動部材またはベルト管状体の端部からの潤滑剤の横漏れを防ぐことができる。
【００４４】
前記連続性を有する溝形状の端部から中心線にかけての傾斜（図２おけるα）は、摺動方向と平行方向に対する角度で４５〜８５°の範囲が好ましく、５５〜６５°の範囲がより好ましい。傾斜の角度αが４５°に満たないと、オイルが摺動方向に逃げる量が多くなり、摺擦部材表面の凸部にほとんど潤滑剤が入り難く摺動抵抗の増加となる場合があり、８５°を超えると、軸方向へのオイル（潤滑剤）移動量が多くなり、潤滑剤を摺動部材表面の中央部に効率的に集めることができないだけでなく、端部よりオイルが漏れてしまう問題が発生する場合がある。
【００４５】
なお、本発明においては、前記連続性を有する溝形状が、当接させる面における摺動方向と平行方向の中心線に対し対称となる形状であることがより好ましい。すなわち、図２において、中心線４０に対し、図面上例えば左側の凹凸の筋の形状を、中心線４０に対し裏返した形状が右側の凹凸の筋の形状であることをいう。
【００４６】
筋の形状（溝形状）をこのように中心線４０に対し対称とすることにより、摺動時における摺動面での潤滑剤の循環が、摺動面内の中心線４０に対し両側で均一となり、本実施形態の凹凸形状の条件下でよりベルト状環状体との摩擦を低減させることができる。
【００４７】
本発明において、シート状部材３３は多孔質であっても非多孔質であってもよいが、非多孔質のフッ素樹脂のシートで構成されていることが好ましい。その理由は、本発明における特殊形状の維持性能が優れていることと、フッ素樹脂が滑りやすいためである。
上記フッ素樹脂としては、加工性、摩擦特性の観点からポリテトラフルオロエチレン樹脂（ＰＴＦＥ）、パーフルオロポリビニルエーテル樹脂（ＰＦＡ）、又はこれらの変性体（例えば、ポリテトラフルオロエチレンとパーフルオロポリビニルエーテルとを共重合させたものなどが挙げられる。
【００４８】
また、上記フッ素樹脂としては、電離性放射線（例えば、電子線、γ線、中性子線、Ｘ線、高エネルギーイオン等）を照射して得られる改質ポリテトラフルオロエチレン樹脂（ＰＴＦＥ）を用いることも好ましい。この改質ポリテトラフルオロエチレン樹脂は、耐摩耗性、耐久性を向上させることが可能であり、より長期安定性を向上させることが可能となる。
【００４９】
なお、前記改質ポリテトラフルオロエチレン樹脂は、例えば、市販のＰＴＦＥ粉体を、３００℃以上で、不活性雰囲気下において、１０3〜１０7ｍ2・ｓ-2（１ｋＧｙ〜１０ＭＧｙ）の電離性放射線照射し、既述の体積平均粒径となるようにジェットミル等で粉砕して作製することができる。ここで、不活性雰囲気とは、例えば、希ガスやＮ2ガスを主とする雰囲気をいう。３００℃以上に加熱することは、フッ素樹脂を構成する主鎖の分子運動を活発化させることになり、その結果、分子間の架橋反応を効率良く促進させることが可能となる。但し、過度の加熱は、逆に分子主鎖の切断と分解を招くようになるので、このような解重合現象の発生を抑制するため、当該加熱温度は、３１０〜３４０℃の範囲とすることが好ましい。
なお、これらフッ素樹脂は、１種単独で用いてもよいし、２種以上併用してもよい。
【００５０】
本発明の摺動部材は、例えば、以下ようにして作製することがすることができる。まず、ＰＴＦＥモールディングパウダー（商品名：テフロン（Ｒ）７−Ｊ、三井デュポンフロロケミカル社製）を所定の金型に充填し、圧縮成型し、次いで融点以上の温度で加熱焼成し成型体を得る。その後金属刃物によって所定の厚みにスカイビングし、シートを得る。また、フィラーを充填する場合にはパウダーと混合分散した後に同様の工程を得てシートを得る。
上記シートの厚みは、１５〜５０ｍｍの範囲であることが好ましい。
【００５１】
次に、シート状部材３３の表面に本発明における形状を付与する方法について述べる。
例えば、凹凸形状を具備した基材上にフッ素樹脂シートを積層する方法が挙げられる。この場合にはシート内面を化学的或いは物理的に処理し、接着剤を塗布し、加熱しながら圧着する方法と、シートを融点以上に加熱した状態で融着する方法等がある。通常、基材の凹凸形状を摺動部材表面にも発現させるには、融着時に表面から弾性のある材質の布や耐熱ゴムなどで加圧することにより、基材の凹凸を摺動部材表面に発現させることが可能である。
【００５２】
また、前記フッ素樹脂シートの表面から、摺動部材の通常の使用温度以上、フッ素樹脂の融点近い温度条件下で、凹凸形状を具備した基材を押し当てて凹凸形状を写し取ることも可能である。こうして作製された摺動部材は、使用時に凹凸形状が押しつぶされ平滑にならず、本発明の効果を得ることができる。
【００５３】
以下、本発明の定着装置におけるその他の部材について説明する。
定着ロール１（駆動部材）としては、その形状、構造、大きさ等について特に制限はなく、目的に応じてそれ自体公知のものの中から適宜選択して使用することができる。例えば、一般には円筒状のコアと、そのコアの外周面に弾性層を形成し、更に、その弾性層の表面に形成された離型層を備えてなる。このような定着ロール１は公知の製造方法で製造することが可能で、一般的には円筒状のコアの周りに弾性層を形成する為の金型を配置し、液状ゴムを金型と円筒状コアの隙間に流し込んだ後に加硫し固め、その上で、表面にＰＦＡ等の樹脂スリーブを装着したものが使用できる。
【００５４】
円筒状コアの材質は、機械的強度に優れて伝熱性が良好である材質ならばよく、例えば、アルミ、ＳＵＳ、鉄、銅等の金属、合金、セラミックス、ＦＲＭなどが挙げられる。
【００５５】
前記弾性層の材質は、公知の材質のものの中から適宜選択することができ、例えば、シリコーンゴム、フッ素ゴムなどが挙げられる。本実施形態においては、これらの材質の中でも、小さく弾性に優れた点からしてシリコーンゴムが好ましい。シリコーンゴムとしては、例えば、ＲＴＶシリコーンゴム、ＨＴＶシリコーンゴムなどが挙げられ、具体的には、ポリジメチルシリコーンゴム（ＭＱ）、メチルビニルシリコーンゴム（ＶＭＱ）、メチルフェニルシリコーンゴム（ＰＭＱ）、フルオロシリコーンゴム（ＦＶＭＱ）などが挙げられる。
なお、弾性層の厚みは３ｍｍ以下であることが好ましく、０．５〜１．５ｍｍの範囲であることがより好ましい。
【００５６】
上記弾性層の表面には離型層が形成されている。離型層が形成されていると、トナー像のオフセットを好適に防止することができる。
離型層の材質としては、トナー画像に対し、適度な離型性を示すものであれば特に制限はなく、例えば、フッ素ゴム、シリコーンゴム、フッ素樹脂等が挙げられる。これらの材質の中でもフッ素ゴムが好適に挙げられる。上記フッ素ゴムとしては、例えば、フッ化ビニリデン系ゴム、フルオロシリコーン系ゴム、テトラフルオロエチレン・プロピレン系ゴム、フルオロフォスファゼン系ゴム、テトラフルオロエチレン−パーフルオロビニルエーテル系（パーフルオロ系）ゴムなどが挙げられ、多層構造あるいは混合系、さらには変性物とすることも可能である。離型層の厚みとしては、１０〜１００μｍの範囲が好ましく、２０〜３０μｍの範囲がより好ましい。
【００５７】
加熱源１１、２１としては、例えばハロゲンランプを用い、上記コアの内部に収容することができる形状、構造のものであれば特に制限はなく、目的に応じて適宜選択できる。ハロゲンランプにより加熱された加熱定着ロール１の表面温度は、加熱定着ロール１に設けられた感温素子により計測され、制御手段によりその温度が一定に制御される。感温素子としては、特に制限はなく、例えば、サーミスタ、温度センサなどが挙げられる。また、押圧（加圧）部材は、抵抗発熱機構を有するものであってもよい。
【００５８】
定着ロール１（駆動部材）に従動可能に配置された樹脂フィルム管状体２（ベルト管状体）としては、その形状、大きさ等については特に制限はなく、目的に応じてそれ自体公知のものの中から適宜選択して使用することができる。上記樹脂フィルム管状体２としては、帯状かつ無端に形成されたベルトが一般的である。上記樹脂フィルム管状体２の構造としては、基材と、その基材の外周面に形成された離型層とからなる多層構造であるが、単層構造であってもよい。
【００５９】
樹脂フィルム管状体２の基材の材質としては、例えば、熱硬化性ポリイミド、熱可塑性ポリイミド、ポリアミド、ポリアミドイミド、ポリベンズイミダゾール等などが挙げられる。また、樹脂フィルム管状体２の離型層の材質としては、例えば、パーフルオロアルコキシフッ素樹脂（ＰＦＡ）、ポリテトラフルオロエチレン（ＰＴＦＥ）、テトラフルオロエチレン−ヘキサフルオロプロピレン共重合体（ＦＥＰ）、ポリエチレン・テトラフルオロエチレン（ＥＴＦＥ）、ポリフッ化ビニリデン（ＰＶＤＦ）、ポリクロロ三フッ化エチレン（ＰＣＴＦＥ）、フッ化ビニル（ＰＶＦ）等のフッ素樹脂、ポリジメチルシリコーンゴム（ＭＱ）、メチルビニルシリコーンゴム（ＶＭＱ）、メチルフェニルシリコーンゴム（ＰＭＱ）、フルオロシリコーンゴム（ＦＶＭＱ）等のシリコーンゴム、フッ化ビニリデン系ゴム、テトラフルオロエチレン−プロピレン系ゴム、フルオロホスファゼン系ゴム、テトラフルオロエチレン−パーフルオロビニルエーテル系ゴム等のフッ素ゴムなどが挙げられる。
【００６０】
ここで、上記樹脂フィルム管状体２は、離型層を有してなる多層構造のものであり、この離型層の材質が上記フッ素樹脂である場合には、樹脂フィルム管状体２はトナー画像に対する離型性に富むので、離型剤を用いる必要がなくなる点で有利である。
【００６１】
押圧部材Ａは、支持体３１上に弾性体３２を装着し、前述のシート状部材３３を被せた構成であり、固定配設されて定着ロール１に向けて樹脂フィルム管状体２を押圧するものであれば適宜選定して差し支えないが、定着時の熱による劣化を防止するという観点からすれば、耐熱性を具備するもので構成することが好ましい。
【００６２】
また、押圧部材Ａは複合機能化したものでも使用することができる。該複合機能化したものとしては、例えば抵抗発熱体による発熱機構を有する押圧部材、電磁誘導発熱を引き起こす為のコイル部材を内蔵する押圧部材等が挙げられるが、本発明においては、押圧部材のベルト管状体との当接面側が、前記シート状部材３３と一体化した押圧部材を用いることができる。この一体化した押圧部材としては、例えば前記弾性体３２の当接面側を、前述の摺動部材の表面のようにしたものなどを挙げることができる。
【００６３】
前記支持体３１は、例えば、スプリングなどの耐熱性であり、弾性体３２を固定する機能を有する。また、押圧部材Ａの弾性体３２の材質としては、目的に応じて適宜公知のものの中から選択できる。特に硬度の点からＪＩＳ−Ａ硬度で１０〜４０°の範囲のシリコーンゴムが好適に用いられる。
【００６４】
なお、押圧部材Ａの形状、構造、大きさ等については特に制限はなく、目的に応じて適宜選択することができる。例えば押圧パッドは、単一の部材からなる構造であってもよいし、異なる機能を有する複数の部材からなる構造であってもよい。
【００６５】
本発明における潤滑剤は、潤滑性が優れている点が重要であるが、この指標としては動粘度があり、定着装置で使用する場合、耐熱性、揮発性等を考慮する必要がある。この点より、シリコーンオイルが好ましく、更に濡れ性に優るアミノ変性シリコーンオイルがより好ましい。また、耐熱性により優れた性能が必要な場合、メチルフェニルシリコーンオイルを使用することも好適である。なお、耐熱性を向上させるためにシリコーンオイル中に微量の酸化防止剤を添加することも可能である。
【００６６】
潤滑剤は、特に、酸化防止剤入りのアミノ変性シリコーンオイルを用いることが望ましいが、アミノ変性シリコーンオイル、ジメチルシリコーンオイル、メルカプト変性シリコーンオイル、酸化防止剤入りのアミノ変性シリコーンオイルであるヒンダードアミンオイルなどが使用可能であり、長期間の使用において、高い耐熱性を有し、熱的な劣化の少ないヒンダードアミンオイルを用いるのが、特に望ましい。
【００６７】
上記潤滑剤としてシリコーンオイルを用いる態様にあっては、その動粘度が常温で５０〜３０００ｃｍ2／ｓｅｃの範囲であることが好ましい。ここで、この下限値はシリコーンオイルの不必要な蒸発を防止するという観点に基づいて定められたものであり、一方、上限値はシリコーンオイルにおける摺動抵抗が大きくなる要因となってしまうのを防止する観点に基づいて定められたものである。さらに、高温下において使用する場合には、耐熱安定性に優れるパーフルオロポリエーテルオイルを使用することが最も望ましい。
【００６８】
本発明における潤滑剤として具体的に適用可能なものを列挙すると、グリース、ジメチルシリコーンオイル、有機金属塩添加ジメチルシリコーンオイル、ヒンダードアミン添加ジメチルシリコーンオイル、有機金属塩及びヒンダードアミン添加ジメチルシリコーンオイル、メチルフェニルシリコーンオイル、有機金属塩添加アミノ変性シリコーンオイル、ヒンダードアミン添加アミノ変性シリコーンオイル、パーフルオロポリエーテルオイルなどが挙げられる。
【００６９】
以上、本発明の実施の形態について説明したが、本発明は上記実施形態に限定的に解釈されるものではなく、本発明の要件を満足する範囲内で実現可能であることは言うまでもない。
【実施例】
【００７０】
以下、本発明を実施例によりさらに具体的に説明する。ただし、これらの実施例は本発明を制限するものではない。
まず、実施例、比較例で用いた定着装置、評価方法等について説明する。画像形成装置としては、図１に示す定着装置と同様な構成の定着装置を備えたカラーレーザープリンター（ＤｏｃｕＰｒｉｎｔ  Ｃ２２２０：富士ゼロックス（株）製）を用いた。
【００７１】
上記定着装置において、定着ロール１は、外径が３０ｍｍ、肉厚が１．８ｍｍ、長さが３６０ｍｍの円筒状アルミニウム製コアの外周面に、弾性層としてシリコーンＨＴＶゴム（ＪＩＳ  Ａゴム硬度：３５度）が６００μｍの厚みに被覆され、該弾性層の表面に離型層としてテトラフルオロエチレン−パーフルオロアルキルビニルエーテル共重合体（ＰＦＡ）が３０μｍの厚みにチューブ被覆されてなり、鏡面状態に近い表面に仕上げられている。前記コアの内部には、加熱源１１として６００ｗのハロゲンランプが配設されている。定着ロール１の表面温度は、該定着ロール１の表面に当接した状態で配置された感温素子の温度センサーと、図示しない温度コントローラーとにより１７５℃に制御した。
【００７２】
樹脂フィルム管状体２は、周長が９５ｍｍ、肉厚が１１０μｍ、長さが３４０ｍｍの熱硬化性ポリイミドを基材とし、該基材の外周面にテトラフルオロエチレン−パーフルオロアルキルビニルエーテル共重合体（ＰＦＡ）を３０μｍの厚みにコーティングして離型層を形成してなる。
【００７３】
押圧部材Ａは、支持体３１と、支持体３１の上に配置された弾性体３２と、弾性体３２の樹脂フィルム管状体２との接触面に張られたシート状部材３３と、樹脂フィルム管状体２がスムーズに回転するように設けられたベルト走行ガイドとから構成されている。前記弾性体３２は、幅が１０ｍｍ、肉厚が５ｍｍ、長さが３３０ｍｍのシリコーンゴムであり、ベルト走行ガイドの表面には、ベルト回転方向のリブが設けられており、樹脂フィルム管状体２の内周面との接触面積を少なくしている。支持体３１は、薄膜状の樹脂フィルム管状体を介して圧縮コイルスプリング（図示しない）により、定着ロール１を３５ｋｇの荷重で押圧している。
【００７４】
定着ロール１への樹脂フィルム管状体２の巻き付け角度は、約４０°であり、この時ニップ部の幅は、約１０ｍｍであった。モーターからの駆動力が定着ロール１に伝達されると、定着ロール１及び樹脂フィルム管状体２は、１９４ｍｍ／ｓｅｃの速度で回転した。
【００７５】
この定着装置を備えた前記画像形成装置用い、フルカラーのパターン画像を出力させ、連続してトナー画像の定着を行った。このときの記録媒体４のニップ部ｎ通過時における定着ロール１の回転軸のトルクを測定した。なお、以降に示すトルクの値は、該測定したトルク値から、ニップ開放したときの定差ロール１の回転軸のトルク値を差し引いた値である。
【００７６】
（実施例１）
シート状部材３３として、まずＰＴＦＥ樹脂（商品名：テフロン（Ｒ）７−Ｊ（三井デュポンフロロケミカル社製）モールディングパウダー）を所定の金型に充填し、圧縮成型し、次いで融点以上の温度で加熱焼成し成型体を得た。その後金属刃物によって１５０μｍ薄膜にスカイビングし、シートを得た。
【００７７】
次に、市販のガラスファイバークロス（平織：Ｈ１３５−１０７／ユニチカグラスファイバー株式会社製）を用い、前記シート表面に２３０℃で１５分間加圧してガラスファイバークロスの凹凸を写し取った。この際、ガラスファイバークロス側からは金属板、シート側からは厚みが１ｍｍのシリコーンゴムシートを用い加圧した。
【００７８】
上記シートを一定方向に固定し、このシート表面の一方向（縦方向）とこれに垂直な方向（横方向）について表面粗さの測定を行った。その結果、縦方向のＲｚは１５．６μｍ、Ｓｍは５２１．３μｍであり、横方向のＲｚは２５．５μｍ、Ｓｍは３３０．３μｍであった。
【００７９】
ここで、表面粗さＲｚ、及び凹凸の平均間隔Ｓｍは、ＪＩＳ  Ｂ−０６０１規格に基づいて測定されるものであり、具体的には、シート表面を触針式の表面粗さ測定器（サーフコム１４００Ａ；東京精密社製）を用いて測定した。
【００８０】
次いで、押圧部材表面に上記シートの横方向を摺動方向として配置し（シート状部材３３）、このシート状部材表面と樹脂フィルム管状体２の内周面との間に、潤滑剤としてジメチルシリコーンオイルＫＦ−９６（動粘度：３００ｍｍ2／ｓｅｃ、信越化学社製）を介在させ、前記画像形成装置により４８時間まで定着装置を回転させ画像出しを行い、初期および４８時間後のトルク測定、画像評価を行った。
【００８１】
なお、上記画像評価は下記項目について、目視により以下の判断基準により行った。
−画像ズレ−
○・・・  画像のズレが全くない。
△・・・  僅かであるが、画像のズレが認められる。
×  ・・・  明らかにプロセス方向後端に画像のズレ（汚れ）が認められる。
【００８２】
−紙皺−
○・・・  皺が全く発生しない。
△・・・  ５０枚に１枚程度の頻度で、皺が発生する。
×  ・・・  ほぼすべてに皺が発生する。
【００８３】
−画像欠陥−
○  ・・・  プロセス方向に対し平行な筋が全く見られない。
△・・・  僅かであるが、プロセス方向に対し平行な筋が認められる。
×  ・・・  明らかにプロセス方向に対し平行な筋が認められる。
【００８４】
その結果、初期トルクは０．３０Ｎ・ｍ、４８時間回転後（５ｓｅｃ回転／１秒間停止サイクル）のトルクは０．３８Ｎ・ｍであり、良好な摺動性が得られた。また、４８時間後の画像評価においては、画像ズレ、紙皺、及びその他画像欠陥ともに○という評価結果であった。
【００８５】
（比較例１）
実施例１において、押圧部材表面にシートの縦方向を摺動方向として配置したこと以外は、実施例１と同様にして評価を行った。
【００８６】
その結果、初期トルクは０．３７Ｎ・ｍ、４８時間回転後（５ｓｅｃ回転／１秒間停止サイクル）のトルクは０．６０Ｎ・ｍであり、初期のトルクが高いばかりでなく、経時でのトルク上昇が大きかった。また、４８時間後の画像評価においては、画像ズレが△、紙皺が△、その他画像欠陥が○という結果であった。
【００８７】
（実施例２）
シート状部材３３として、まずＰＴＦＥ樹脂（商品名：テフロン（Ｒ）７−Ｊ（三井デュポンフロロケミカル社製）モールディングパウダー）を所定の金型に充填し、圧縮成型し、次いで融点以上の温度で加熱焼成し成型体を得た。その後金属刃物によって１５０μｍ薄膜にスカイビングし、シートを得た。
【００８８】
次に、平板状の金属板上に任意の凹凸を形成し、前記シートに２３０℃で１５分間加圧して金属板上の凹凸を写し取った。この際、シート側からは厚みが１ｍｍのシリコーンゴムシートを用い加圧した。
【００８９】
得られたシートについて、実施例１と同様に縦方向と横方向の表面粗さの測定を行った。その結果、縦方向のＲｚは３３．５μｍ、Ｓｍは２３２．１μｍであり、横方向のＲｚは６．２μｍ、Ｓｍは１４２３．１μｍであった。
【００９０】
次いで、押圧部材表面に上記シートの縦方向を摺動方向として配置し（シート状部材３３）、シート状部材表面と樹脂フィルム管状体２の内周面との間には、潤滑剤としてメチルフェニルシリコーンオイルＫＦ−５３（動粘度：２００ｍｍ2／ｓｅｃ、信越化学社製）を介在させ、実施例１と同様の評価を行った。
【００９１】
その結果、初期トルクは０．２８Ｎ・ｍ、４８時間回転後（５ｓｅｃ回転／１秒間停止）のトルクは０．３８Ｎ・ｍであり、良好な摺動性が得られた。また、４８時間後の画像評価において、画像ズレ、紙皺、及びその他画像欠陥ともに○という評価結果であった。
【００９２】
（比較例２）
実施例２において、押圧部材表面にシートの横方向を摺動方向として配置したこと以外は、実施例２と同様にして評価を行った。
【００９３】
その結果、初期トルクは０．３２Ｎ・ｍ、４８時間回転後（５ｓｅｃ回転／１秒間停止サイクル）のトルクは０．６３Ｎ・ｍであり、経時でのトルク上昇が大きかった。また、４８時間後の画像評価においては、画像ズレが△、紙皺が△、その他画像欠陥が○という結果であった。
【００９４】
（比較例３）
シート状部材３３として、まずＰＴＦＥ樹脂（商品名：テフロン（Ｒ）７−Ｊ（三井デュポンフロロケミカル社製）モールディングパウダー）を所定の金型に充填し、圧縮成型し、次いで融点以上の温度で加熱焼成し成型体を得た。その後金属刃物によって１５０μｍ薄膜にスカイビングし、シートを得た。
【００９５】
次に、平板状の金属板上に任意の凹凸を形成し、前記シートに２３０℃で１５分間加圧して金属板上の凹凸を写し取った。この際、シート側からは厚みが１ｍｍのシリコーンゴムシートを用い加圧した。
【００９６】
得られたシートについて、実施例１と同様に縦方向と横方向の表面粗さの測定を行った。その結果、縦方向のＲｚは３７．６μｍ、Ｓｍは１１０８．１μｍであり、横方向のＲｚは３９．５μｍ、Ｓｍは１０１２．６μｍであった。
【００９７】
次いで、押圧部材表面に上記シートの横方向を摺動方向として配置し（シート状部材３３）、シート状部材表面と樹脂フィルム管状体２の内周面との間には、潤滑剤としてメチルフェニルシリコーンオイルＫＦ−５３（動粘度：２００ｍｍ2／ｓｅｃ、信越化学社製）を介在させ、実施例１と同様の評価を行った。
【００９８】
その結果、初期トルクは０．３７Ｎ・ｍ、４８時間回転後（５ｓｅｃ回転／１秒間停止）のトルクは０．４５Ｎ・ｍであり摺動性が悪かった。また、４８時間後の画像評価において、画像ズレは○であったが、紙皺及びその他画像欠陥ともに△という評価結果であった。
【００９９】
（実施例３）
シート状部材３３として、まずＰＴＦＥ樹脂（商品名：テフロン（Ｒ）７−Ｊ（三井デュポンフロロケミカル社製）モールディングパウダー）を所定の金型に充填し、圧縮成型し、次いで融点以上の温度で加熱焼成し成型体を得た。その後金属刃物によって１５０μｍ薄膜にスカイビングし、シートを得た。
【０１００】
次に、平板状の金属板上に中心線に対して左右対称に連続性を有する凹凸溝形状を形成し、前記シートに２３０℃で１５分間加圧して金属板上の凹凸を写し取った。この際、シート側からは厚みが１ｍｍのシリコーンゴムシートを用い加圧した。
【０１０１】
上記シートの表面は正面から観察すると、図３のような中心線５０から左右に傾斜して広がる連続した溝形状を有しており、このシート表面について図３のａ方向とｂ方向について表面粗さの測定を行った。その結果、ａ方向のＲｚは２１．８μｍ、Ｓｍは２２３．３μｍであり、ｂ方向のＲｚは２０．５μｍ、Ｓｍは４５１．５μｍであった。また、図３に示す溝形状の摺動方向と平行方向に対する傾斜角αは６０°であった。
【０１０２】
次いで、押圧部材表面に上記シートのａ方向を摺動方向として配置し（シート状部材３３）、シート状部材表面と樹脂フィルム管状体２の内周面との間には、潤滑剤としてジメチルシリコーンオイルＫＦ−９６（動粘度：３００ｍｍ2／ｓｅｃ、信越化学社製）を介在させ、実施例１と同様の評価を行った。
【０１０３】
その結果、初期トルクは０．２３Ｎ・ｍ、４８時間回転後（５ｓｅｃ回転／１秒間停止）のトルクは０．２６Ｎ・ｍであり、良好な摺動性が得られた。また、４８時間後の画像評価において、画像ズレ、紙皺、及びその他画像欠陥ともに○という評価結果であった。
【０１０４】
（実施例４）
シート状部材３３として、まずＰＴＦＥ樹脂（商品名：テフロン（Ｒ）７−Ｊ（三井デュポンフロロケミカル社製）モールディングパウダー）を所定の金型に充填し、圧縮成型し、次いで融点以上の温度で加熱焼成し成型体を得た。その後金属刃物によって１５０μｍ薄膜にスカイビングし、シートを得た。
【０１０５】
次に、平板状の金属板上に中心線に対し左右対称に凹凸略溝形状を形成し、前記シートに２３０℃で１５分間加圧して金属板上の凹凸を写し取った。この際、シート側からは厚みが１ｍｍのシリコーンゴムシートを用い加圧した。
【０１０６】
上記シートの表面は正面から観察すると、図３のような中心線５０から左右に傾斜して広がる連続した溝形状を有しており、このシート表面について図３のａ方向とｂ方向について表面粗さの測定を行った。その結果、ａ方向のＲｚは２０．５μｍ、Ｓｍは３００．７μｍであり、ｂ方向のＲｚは２０．３μｍ、Ｓｍは３１９．２μｍであった。また、図３に示す溝形状の摺動方向と平行方向に対する傾斜角αは４７°であった。
【０１０７】
次いで、押圧部材表面に上記シートのａ方向を摺動方向として配置し（シート状部材３３）、シート状部材表面と樹脂フィルム管状体２の内周面との間には、潤滑剤としてジメチルシリコーンオイルＫＦ−９６（動粘度：３００ｍｍ2／ｓｅｃ、信越化学社製）を介在させ、実施例１と同様の評価を行った。
【０１０８】
その結果、初期トルクは０．３０Ｎ・ｍ、４８時間回転後（５ｓｅｃ回転／１秒間停止）のトルクは０．３２Ｎ・ｍであり、良好な摺動性が得られた。また、４８時間後の画像評価において、画像ズレ、紙皺、及びその他画像欠陥ともに○という評価結果であった
【０１０９】
（比較例４）
シート状部材３３として、まずＰＴＦＥ樹脂（商品名：テフロン（Ｒ）７−Ｊ（三井デュポンフロロケミカル社製）モールディングパウダー）を所定の金型に充填し、圧縮成型し、次いで融点以上の温度で加熱焼成し成型体を得た。その後金属刃物によって１５０μｍ薄膜にスカイビングし、シートを得た。
【０１１０】
次に、平板状の金属板上に中心線に対し左右対称に凹凸略溝形状を形成し、前記シートに２３０℃で１５分間加圧して金属板上の凹凸を写し取った。この際、シート側からは厚みが１ｍｍのシリコーンゴムシートを用い加圧した。
【０１１１】
上記シートの表面は正面から観察すると、図３のような中心から左右に傾斜して広がる連続した溝形状を有しており、このシート表面について図３のａ方向とｂ方向について表面粗さの測定を行った。その結果、ａ方向のＲｚは１９．８μｍ、Ｓｍは４３１．４μｍであり、ｂ方向のＲｚは２０．６μｍ、Ｓｍは２１９．９μｍであった。また、図３に示す溝形状の摺動方向と平行方向に対する傾斜角αは３０°であった。
【０１１２】
次いで、押圧部材表面に上記シートのａ方向を摺動方向として配置し（シート状部材３３）、シート状部材表面と樹脂フィルム管状体２の内周面との間には、潤滑剤としてジメチルシリコーンオイルＫＦ−９６（動粘度：３００ｍｍ2／ｓｅｃ、信越化学社製）を介在させ、実施例１と同様の評価を行った。
【０１１３】
その結果、初期トルクは０．３８Ｎ・ｍ、４８時間回転後（５ｓｅｃ回転／１秒間停止）のトルクは０．５６Ｎ・ｍであり、初期だけでなく経時で摺動抵抗が高かった。また、４８時間後の画像評価において、その他画像欠陥は○であったが、画像ズレ及び紙皺ともに△という評価結果であった。
【図面の簡単な説明】
【０１１４】
【図１】本発明の定着装置を示す概略構成図である。
【図２】表面に連続した溝形状を有する摺動部材の一例を摺動面側から見た正面図である。
【図３】表面に連続した溝形状を有する摺動部材の他の一例を摺動面側から見た正面図である。
【符号の説明】
【０１１５】
１ 定着ロール（駆動部材）
２ 樹脂フィルム管状体（ベルト管状体）
４ 記録媒体
１１ 加熱源
３１ 支持体
３２ 弾性体
３３ シート状部材（摺動部材）
３５ 走行ガイド
４１ トナー画像
５０  中心線
Ａ 押圧部材
ｎ ニップ部
【図１】
2005091557.tif 000002
【図２】
2005091557.tif 000003
【図３】
2005091557.tif 000004